(57)【特許請求の範囲】
【請求項１】
Ｌｎ化合物（ＬｎはＬａあるいはＴｍを含む希土類元素のうち、１種または２種以上を示す。）とＺｒ化合物とを溶媒に溶解し、オートクレーブ処理を経る絶縁膜形成用前駆体溶液の製造方法であり、
紫外線の吸収端波長が２８０ｎｍ以上であって、室温〜２００℃領域での熱分析により計測される有機成分含有量が、前記オートクレーブ処理前５０質量％を超え、前記オートクレーブ処理後５０質量％以下であり、
前記Ｌｎ化合物と前記Ｚｒ化合物が前記溶媒中に溶解したＬｎ錯体とＺｒ錯体を有し、これら錯体が化学結合により繋がった分子集合体を含有させることを特徴とする絶縁膜形成用前駆体溶液の製造方法。
【請求項２】
熱分解に伴う１つの発熱ピークのみを２００〜４００℃の温度範囲内に有する前駆体溶液とすることを特徴とする請求項１に記載の絶縁膜形成用前駆体溶液の製造方法。
【請求項３】
ＬｎとＺｒをモル比で３：７〜７：３の割合で溶解することを特徴とする請求項１または請求項２に記載の絶縁膜形成用前駆体溶液の製造方法。
【請求項４】
前記オートクレーブ処理を１５０℃〜２３０℃において２〜５０気圧で行うことを特徴とする請求項１〜請求項３のいずれか一項に記載の絶縁膜形成用前駆体溶液の製造方法。
【請求項５】
前記溶媒中にＨｆ錯体を添加することを特徴とする請求項１〜請求項４のいずれか一項に記載の絶縁膜形成用前駆体溶液の製造方法。
【請求項６】
請求項１〜請求項５のいずれか一項に記載された製造方法により得られた絶縁膜形成用前駆体溶液を用いて塗膜を形成し、オゾン雰囲気において紫外線を照射しながら１５０〜３００℃に熱処理する低温プロセスで加熱乾燥することを特徴とするゲート絶縁膜の製造方法。
【請求項７】
請求項１〜請求項５のいずれか一項に記載された製造方法により得られた絶縁膜形成用前駆体溶液を用いて塗膜を形成し、３００〜６００℃の温度で高温加熱乾燥することを特徴とするゲート絶縁膜の製造方法。
【発明の詳細な説明】
【技術分野】
【０００１】
本発明は、絶縁膜を作成するための前駆体溶液の製造方法とゲート絶縁膜の製造方法に関する。
【背景技術】
【０００２】
携帯電話やタブレットなどあらゆる現代情報機器は、技術の進展によって、よりコンパクトに、また新しい機能を集積して高機能化する方向に、大きく進歩してきた。
これら情報機器のデバイスには大量（数億）の薄膜トランジスタ（ＴＦＴ）が搭載されて高速で作動している。このＴＦＴの構成材料としてゲート絶縁膜は電流のスイッチに重要な役目を担っている。
【０００３】
従来、酸化ケイ素や窒化ケイ素等の無機材料からなる薄膜がＴＦＴ用の絶縁膜として使用されているが、これらの無機絶縁膜は誘電率が低いため、デバイス性能の向上が限界となりつつあり、このため高誘電率な金属酸化物の絶縁膜が求められている。
また、ディスプレイなどの大面積化トレンドの中、ＴＦＴの従来作製法（真空スパッタリング、リソグラフィー）から脱真空プロセスを採用することにより製造コストを下げる狙いの一環として、液相プロセスによるＴＦＴ作製のための研究開発も盛んに行われている。このため、液相プロセスによる高誘電率酸化物薄膜の作製研究が重要な研究の一環となり、特に低温下（３００℃以下）且つ簡易な装置を用いて電気性能に優れた高誘電率の酸化物絶縁膜を作製する方法の研究開発が注目されている。
【０００４】
例えば、基板上にゲート電極とゲート絶縁膜と酸化物半導体膜とソース電極とドレイン電極を有する薄膜トランジスタの製造方法において、ＳｉＯｘあるいはＡｌＯｘなどのアモルファス酸化物絶縁体からなる絶縁膜を設ける方法が知られている（特許文献１参照）。同様な薄膜トランジスタの製造方法において、ＳｉＯｘもしくはＳｉＯＮの単層膜からなるゲート絶縁膜を用いる製造方法が知られている（特許文献２参照）。
薄膜トランジスタの製造方法として、ＳｉＮｘからなる下層絶縁薄膜と有機絶縁膜からなる上層絶縁薄膜の２層構造の絶縁膜を形成する製造方法が知られている（特許文献３参照）。
【０００５】
また、ケイ素を含む絶縁膜を調製するための方法として、ブトキシシラン系などのケイ素含有前駆物質を用いて化学気相成長（ＣＶＤ）法により成膜する方法が知られている（特許文献４参照）。
更に、スパッタリング、レーザーアブレーションなど２５〜１５０℃で実施できる低温プロセスを用いたＴａＯ、ＶＯ、ＴｉＯ、ＢｉＴｉＯ等の無機酸化物絶縁膜を形成する製造方法が知られている（特許文献５参照）。
更に、Ｓｒ、Ｚｒ、Ｔｉ、Ｂｉ、Ｔａなどの金属イオンのアルコール溶液を用いて絶縁膜を作製する技術も開示されている（特許文献６参照）。
【先行技術文献】
【特許文献】
【０００６】
【特許文献１】特開２０１３−１９１８５９号公報
【特許文献２】特開２０１４−１４３２８１号公報
【特許文献３】特開２０１４−０１６５８５号公報
【特許文献４】特開２０１３−０２１３６０号公報
【特許文献５】特開２０００−２６９５１５号公報
【特許文献６】特開平１０−２７０７１２号公報
【発明の概要】
【発明が解決しようとする課題】
【０００７】
これら従来の技術背景において、高誘電率酸化物薄膜を製造する方法として、スピン塗布法、化学気相成長（ＣＶＤ）法、スパッタ法、有機金属気相成長（ＭＯＣＶＤ）法などが広く知られている。また、ミスト化した強誘電体材料溶液を基板上に塗布して成膜する方法も知られている。
これらの方法により成膜した後、高誘電体薄膜を得るためには、通常、５００℃以上の高い温度で熱処理を施し、薄膜を結晶化させる必要がある。
【０００８】
例えば、ＡＢＯ３と表記される３元系遷移金属酸化物が高誘電体の一種として知られている。この酸化物薄膜の成膜の際、金属Ａイオンおよび金属Ｂイオンの両化合物を化学量論比で単純に混合させた溶液を使用することが従来から知られている方法である。
この溶液においては異なる金属イオン間の化学結合がなく、分子集合体あるいはクラスター構造の秩序性が低いため、成膜後に高温焼成しても緻密な酸化物の薄膜を実現するのは困難であり、特に低温度プロセス（４００℃以下）によって良好な性能を有する酸化物薄膜の作製は極めて難しいという問題があった。
【０００９】
本発明は、前記従来の問題点に鑑みなされたものであって、高誘電率の絶縁膜を提供可能であり、薄膜トランジスタに利用した場合にリーク電流を低減でき、誘電特性の周波数依存性を改善できる絶縁膜を形成するための前駆体溶液の製造方法の提供を目的とする。
本発明は、４００℃ 以下、あるいは３００℃ 以下の低温プロセスで成膜可能であって、ＵＶ照射による絶縁膜の低温作製が可能であり、低温成膜であっても高誘電率かつ高絶縁特性の絶縁膜を提供できる技術の提供を目的とする。
本発明は、３００℃ 以下の低温プロセスで成膜可能であって、リーク電流が少なく、ゲート電流を低減でき、低温作製可能な絶縁膜を提供できる利点を生かして銅のゲート電極を備えた薄膜トランジスタを実現可能とする技術の提供を目的とする。
【課題を解決するための手段】
【００１０】
本発明は、前記課題を解決する手段として、以下の構成を有する。
本発明に係る絶縁膜形成用前駆体溶液の製造方法は、Ｌｎ化合物（ＬｎはＬａあるいはＴｍを含む希土類元素のうち、１種または２種以上を示す。）とＺｒ化合物とを溶媒に溶解し、オートクレーブ処理を経る絶縁膜形成用前駆体溶液の製造方法であり、紫外線の吸収端波長が２８０ｎｍ以上であって、室温〜２００℃領域での熱分析により計測される有機成分含有量が、前記オートクレーブ処理前５０質量％を超え、前記オートクレーブ処理後５０質量％以下であり、前記Ｌｎ化合物と前記Ｚｒ化合物が前記溶媒中に溶解したＬｎ錯体とＺｒ錯体を有し、これら錯体が化学結合により繋がった分子集合体を含有させることを特徴とする。
【発明の効果】
【００１１】
本発明によれば、塗布して熱処理を施すことにより高誘電率かつ薄膜リーク電流が少なく、誘電特性の周波数依存性に優れた絶縁膜を得ることができる絶縁膜形成用前駆体溶液を提供できる。
また、本発明に係る絶縁膜形成用前駆体溶液の製造方法によれば、従来よりも低温で高誘電率かつリーク電流の少ない絶縁膜を提供することができ、この絶縁膜を備えた薄膜トランジスタとすることにより、薄膜トランジスタの低温作製に貢献できる。
【図面の簡単な説明】
【００１２】
【図１】本発明に係る絶縁膜を備えた薄膜トランジスタの構造例を示すもので、（Ａ）はボトムゲート型薄膜トランジスタの一例を示す断面図、（Ｂ）はトップゲート型薄膜トランジスタの一例を示す断面図。
【図２】ＬａとＺｒを３：７の比率で含む溶液をオートクレーブ処理した複数の絶縁膜形成用前駆体溶液の吸光スペクトル変化を対比して示すグラフ。
【図３】ＬａとＺｒを５：５または７：３の比率で含む溶液をオートクレーブ処理した複数の絶縁膜形成用前駆体溶液の吸光スペクトル変化を示す図。
【図４】ＬａとＺｒを３：７の比率で含む溶液の分子質量分布と該溶液を異なる条件でオートクレーブ処理した後の絶縁膜形成用前駆体溶液の分子質量分布を示すグラフ。
【図５】ＬａとＺｒを５：５の比率で含む溶液の分子質量分布と該溶液をオートクレーブ処理した後の絶縁膜形成用前駆体溶液の分子質量分布を示すグラフ。
【図６】ＬａとＺｒを７：３の比率で含む溶液の分子質量分布と該溶液をオートクレーブ処理した後の絶縁膜形成用前駆体溶液の分子質量分布を示すグラフ。
【図７】（Ａ）はＬａとＺｒを３：７の比率で含む溶液の有機成分含有量と該溶液をオートクレーブ処理した後の絶縁膜形成用前駆体溶液の有機成分含有量を対比して示すグラフ、（Ｂ）は同溶液の熱分解に伴う発熱ピークを示すグラフ。
【図８】（Ａ）はＬａとＺｒを５：５の比率で含む溶液の有機成分含有量と該溶液をオートクレーブ処理した後の絶縁膜形成用前駆体溶液の有機成分含有量を対比して示すグラフ、（Ｂ）は同溶液の熱分解に伴う発熱ピークを示すグラフ。
【図９】ＬａとＺｒを３：７あるいは５：５の比率で含む各溶液と各溶液に対しオートクレーブ処理して得られた絶縁膜形成用前駆体溶液とＬａ化合物溶液及びＺｒ化合物溶液について構造解析を行い、二体相関関数を求めた結果を示すグラフ。
【図１０】ＬａとＺｒを３：７あるいは５：５の比率で含む各溶液と各溶液にオートクレーブ処理して得られた絶縁膜形成用前駆体溶液について各溶液から得られた絶縁膜の構造解析を行い、二体相関関数を求めた結果を示すグラフ。
【図１１】ＬａとＺｒを３：７の比率で含む溶液あるいは該溶液をオートクレーブ処理して得られた絶縁膜形成用前駆体溶液について、それぞれ５００℃に１時間加熱する条件で熱処理して得られた絶縁膜の構造因子を示すグラフ。
【図１２】ＬａとＺｒを５：５の比率で含む溶液あるいは該溶液をオートクレーブ処理して得られた絶縁膜形成用前駆体溶液について、それぞれ５００℃に１時間加熱する条件で熱処理して得られた絶縁膜の構造因子を示すグラフ。
【図１３】ＬａとＺｒを３：７の比率で含む溶液あるいは該溶液をオートクレーブ処理して得られた絶縁膜形成用前駆体溶液を用いて形成した各絶縁膜のリーク電流を対比して示すグラフ。
【図１４】ＬａとＺｒを５：５の比率で含む溶液あるいは該溶液をオートクレーブ処理して得られた絶縁膜形成用前駆体溶液を用いて形成した各絶縁膜のリーク電流を対比して示すグラフ。
【図１５】ＬａとＺｒを３：７の比率で含む溶液からオートクレーブ処理して得られた絶縁膜形成用前駆体溶液により得られた絶縁膜を備えた薄膜トランジスタの特性を示すグラフ。
【図１６】ＬａとＺｒを５：５の比率で含む溶液からオートクレーブ処理して得られた絶縁膜形成用前駆体溶液により得られた絶縁膜を備えた薄膜トランジスタの特性を示すグラフ。
【図１７】ＬａとＺｒを３：７あるいは５：５の比率で含む溶液からオートクレーブ処理して得られた絶縁膜形成用前駆体溶液により得られた絶縁膜の比誘電率について周波数依存性を示すグラフ。
【図１８】ＬａとＺｒに加えてＨｆを添加した溶液に対しオートクレーブ処理した絶縁膜形成用前駆体溶液の吸光度波長依存性とオートクレーブ処理していない溶液の吸光度波長依存性を対比して示す図。
【図１９】ＬａとＺｒに加えてＨｆを添加した溶液に対しオートクレーブ処理した絶縁膜形成用前駆体溶液から得られた絶縁膜とオートクレーブ処理していない試料から得られた絶縁膜の電流密度と電界強度の関係を示すグラフ。
【図２０】ＬａとＺｒを５：５の比率で含む各種溶液に紫外線照射しながら低温熱処理して得た絶縁膜のＩ-Ｖ特性を示すグラフ。
【図２１】ＬａとＺｒを３：７の比率で含む溶液と該溶液をオートクレーブ処理した絶縁膜形成用前駆体溶液について紫外線照射と低温熱処理により得られた絶縁膜の表面状態を示すＡＦＭ像。
【図２２】ＬａとＺｒを３：７あるいは５：５の比率で含む各溶液についてオートクレーブ処理した試料とオートクレーブ処理していない試料について、熱処理温度と紫外線照射時間を変更して得られた各試料の密度を示すグラフであり、（Ａ）はオートクレーブ処理していない溶液の密度測定結果を示し、（Ｂ）はオートクレーブ処理した溶液の密度測定結果を示すグラフ。
【図２３】ＬａとＺｒを３：７、５：５、あるいは、３：７の比率で含む各溶液とオートクレーブ処理した絶縁膜形成用前駆体溶液を用いて形成した絶縁膜について、紫外線照射条件と熱処理条件に応じて得られた膜厚を対比して示すグラフ。
【図２４】ＬａとＺｒを３：７の比率で含む各種溶液を用いて紫外光照射による光分解により作製した絶縁膜のＩ−Ｖ特性を示すグラフ。
【図２５】ＬａとＺｒを５：５の比率で含む各種溶液を用いて紫外光照射による光分解により作製した絶縁膜のＩ−Ｖ特性を示すグラフ。
【図２６】ＬａとＺｒを３：７、５：５、あるいは、７：３の比率で含む各溶液を用いて低温熱処理により作製した各絶縁膜のＩ−Ｖ特性を示すグラフ。
【図２７】ＬａとＺｒを３：７の比率で含む溶液を用いてオートクレーブ処理と紫外光照射とオゾン熱処理により作製した絶縁膜とＰｔの電極を備えた薄膜トランジスタの特性を示すグラフ。
【図２８】ＬａとＺｒを３：７の比率で含む溶液を用いてオートクレーブ処理と低温熱処理により作製した絶縁膜とＣｕのゲート電極を備えた薄膜トランジスタの特性を示すグラフ。
【図２９】Ｌｎ系元素であるＴｍとＺｒで構成した酸化物溶液の紫外線吸収変化を示すグラフ。
【図３０】ＬａとＺｒを３：７の比率で含む溶液に対しオゾン雰囲気において紫外線照射しながら２５０℃で熱処理して得た絶縁膜と５００℃で焼成して得た絶縁膜のＸ線光電子分光スペクトルを示すグラフ
【図３１】ＬａとＺｒを３：７の比率で含む溶液に対し１８０℃で５時間オートクレーブ処理した前駆体溶液に対し、オゾン雰囲気において紫外線照射しながら２５０℃で熱処理して得た絶縁膜と５００℃で焼成して得た絶縁膜のＸ線光電子分光スペクトルを示すグラフ。
【発明を実施するための形態】
【００１３】
「第一実施形態」
以下に、本発明の第一実施形態について、図面を適宜参照しながら説明する。
図１（Ａ）は本発明に係る絶縁膜形成用前駆体溶液を用いて構成されたゲート絶縁膜を備えたボトムゲート型薄膜トランジスタ（トランジスタデバイス）の一例構造を示す断面図である。この例の薄膜トランジスタＴは、基板１上にゲート電極２が形成され、基板１上にゲート電極２を覆うようにゲート絶縁膜３が形成され、ゲート絶縁膜３の上に半導体層４が積層され、半導体層４の上に前記ゲート電極２の上方両側に対峙するようにソース電極５とドレイン電極６が形成されてなる。
本実施形態の薄膜トランジスタＴにおいて、ゲート電極２、ソース電極５、ドレイン電極６は一例としてＰｔなどの良導電性の金属材料からなり、半導体層４はＩｎＯなどの酸化物半導体からなる。また、本実施形態のゲート絶縁膜３はＬａＺｒＯで示される絶縁材料、ＬａＺｒＨｆＯで示される絶縁材料、または、これらに数％程度のＹを添加した絶縁材料からなる。ゲート絶縁膜３は、その他、ＺｒＯ２，ＨｆＯ２，Ｔａ２Ｏ５，Ｙ２Ｏ３，ＴｉＯ２，Ａｌ２Ｏ３，Ｃｅ２Ｏ３，ＳｒＴｉＯ３などからなる組成の絶縁材料により形成されていても良い。
【００１４】
ゲート絶縁膜３は一例として酢酸ランタンなどのランタン化合物とブトキシジルコニウムなどのジルコニウム化合物をプロピオン酸などの溶媒に溶解して得たＬａＺｒＯ酸化物溶液をオートクレーブ処理して絶縁膜形成用前駆体溶液を得、この絶縁膜形成用前駆体溶液をスピンコート法などの塗布法により必要厚さに塗布してから加熱乾燥させる熱処理を施すことで得ることができる。なお、溶液を塗布する方法に制限はなく、スピンコート法の他に、インクジェット法などの塗布法でも良い。
本実施形態において用いるＬａ化合物として、酢酸ランタン等カルボン酸ランタン類化合物（、２−エチルヘキサンランタン、クエン酸ランタンなど）の他に、硝酸ランタン、水酸化ランタン、ランタンアセチルアセトナート、トリイソプロポキシランタン、塩化ランタンなどのうち、１種または２種以上を用いることができ、Ｚｒ化合物として、ブトキシジルコニウム等アルコキシドジルコニウム類化合物の他に、カルボン酸ジルコニウム類化合物（２−エチルヘキサンジルコニウム、酢酸ジルコニウムなど）、アセチルアセトナートジルコニウム、硝酸ジルコニウム、塩化ジルコニウムなど）のうち、１種または２種以上を用いることもできる。
また、溶媒は、プロピオン酸等カルボン酸類の他に、アルコール、ケトン、グリコールエーテル、テトラヒドロフランなどよりなる群から選択される１種以上を含有するものを用いることができる。
また、溶液性状調整（安定性・粘度等）のために前記ＬａＺｒＯ酸化物溶液に重量比５％以下のキレート剤とするアミン化合物、増粘剤の多糖類あるいはセルロースなどの添加剤が含まれていても良い。
【００１５】
溶媒に対しＬａ化合物とＺｒ化合物を溶解する場合、ＬａとＺｒをモル比で１：９〜９：１の範囲で溶解することができる。本明細書では酢酸ランタンなどのＬａ化合物とブトキシジルコニウムなどのＺｒ化合物をプロピオン酸などの溶媒に溶解する場合の比率において、：Ｚｒをモル比で１：９とする場合の溶液はＬＺ１９溶液と略記し、Ｌａ：Ｚｒをモル比で３：７とする場合の溶液はＬＺ３７溶液と略記し、Ｌａ：Ｚｒをモル比で５：５とする場合はＬＺ５５溶液と略記し、Ｌａ：Ｚｒをモル比で７：３とする場合はＬＺ７３溶液と略記する。ＬａとＺｒのモル比については他のモル比の溶液の場合も以下に同様な表記として簡略記載する。
なお、本実施形態において、Ｌａについては他の希土類元素と置換することが可能である。この場合、ＬａＺｒＯ酸化物溶液は、ＬｎＺｒＯ酸化物溶液と表記できる。
ＬｎＺｒＯ系の溶液とは、Ｓｃ、Ｙ、Ｌａ、Ｃｅ、Ｐｒ、Ｎｄ、Ｐｍ、Ｓｍ、Ｅｕ、Ｇｄ、Ｔｂ、Ｄｙ、Ｈｏ、Ｅｒ、Ｔｍ、Ｙｂ、Ｌｕのいずれかから選択される希土類元素のうち、１種または２種以上とＺｒの酸化物溶液を意味し、希土類元素は置換可能性が高い元素であるので、本実施形態のＬａＺｒＯ系の溶液に限らず、ＬｎＺｒＯ系の溶液一般に適用できると考えられる。また、ＬｎＺｒＯ系の溶液の中には不可避不純物を含んでいても良い。
なお、後に説明する実施例においては、ＬａとＺｒのモル比の溶液において、ＬＺ３７溶液、ＬＺ５５溶液、ＬＺ７３溶液を主体として試験がなされている。
【００１６】
前記Ｌａ化合物とＺｒ化合物を溶媒に溶媒の沸点以下の温度で溶解したならば、高温高圧、例えば沸点以上の温度、１５０℃〜２３０℃において、２〜５０気圧の圧力下に晒すオートクレーブ処理を施す。溶媒としてプロピオン酸を用いた場合、１３０℃以下、例えば１１０℃の温度で調製し、３０分程度攪拌することが好ましい。
オートクレーブ処理は内部を高圧力にすることが可能な耐圧性の容器に溶液を収容し、沸点以上の高温に保持することができる装置による加圧加熱処理である。沸点以上の高温域、例えば、１５０〜２３０℃の範囲で加圧状態に必要時間（例えば、１〜数１０時間程度）晒すオートクレーブ処理が望ましい。オートクレーブ処理する場合の温度範囲は１５０〜２００℃が望ましく、１６０〜１８０℃の範囲がより好ましい。また、オートクレーブ処理を行う時間は製造効率の面から２〜２０時間程度が望ましく、２〜１２時間程度がより好ましい。
なお、オートクレーブ処理の温度上限は２３０℃に限らず、更に高温保持できる装置を用いる場合は更に高温度に保持しても良い。
【００１７】
オートクレーブ処理により、ＬａＺｒＯ酸化物溶液中の金属錯体（Ｌａ錯体とＺｒ錯体）は質量の高い分子数が増加し、絶縁膜形成用前駆体溶液に変性する。
オートクレーブ処理後の絶縁膜形成用前駆体溶液は、異なる金属イオン、例としてＬａ錯体イオンとＺｒ錯体イオンが化学結合で互いに繋がった状態となり、多種類金属イオンが構成した新たな分子構造体あるいは分子集合体（クラスター）が生成している。また、これらのクラスターは秩序性が大幅に向上した微細構造を有する点に特徴を有する。
クラスターの一例として、ＬａａＺｒｂＯｘ（Ｒ１）ｙ１（Ｒ２）ｙ２（Ｒ３）ｙ３なる組成式で示されるクラスターを例示することができる。このクラスターにおいてａ、ｂ、ｘ、ｙ１、ｙ２、ｙ３はいずれも分布を有する。
これらのクラスターは溶質（金属錯体）や溶媒あるいは添加剤との間にリガンド交換が起こり、クラスターを生成したものであり、これらのクラスターの構造によって後述する熱処理後の絶縁膜の構造、密度、特性に影響を及ぼす。
【００１８】
前述の絶縁膜形成用前駆体溶液を用いてゲート電極２を形成済みの基板１の表面にスピンコート法により塗膜を形成し、３００℃〜６００℃で高温加熱乾燥する熱処理を施すか、１５０〜３００℃で低温加熱乾燥と紫外線／オゾン処理することによりゲート絶縁膜３を形成することができる。
ゲート絶縁膜３を形成後、半導体層４を形成し、ソース電極５とドレイン電極６を形成することで図１（Ａ）に示す構造の薄膜トランジスタＴを得ることができる。
【００１９】
３００〜６００℃の高温で熱処理することで、従来のゲート絶縁膜に対し薄膜リーク電流を大幅に低減でき、誘電特性の周波数依存性を大きく改善することができ、移動度が高い優れたトランジスタ特性の薄膜トランジスタＴを提供できる。
これは、前述した多種類金属イオンが構成した新たな分子構造体あるいは分子集合体（クラスター）が生成している絶縁膜形成用前駆体溶液に熱処理を施して得たゲート絶縁膜３であるので、膜としての密度が高く絶縁特性が向上することによっている。例えば、オートクレーブ未処理の溶液から得られる絶縁膜に対し１桁以上リーク電流を低減したゲート絶縁膜３を提供できる。前述の新たな分子構造体あるいは分子集合体（クラスター）が生成している絶縁膜形成用前駆体溶液は、クラスター実空間の秩序性が向上しているため、熱処理により絶縁膜となった状態において構造上の秩序性が向上する結果、膜としての密度が向上すると想定できる。
【００２０】
前述の絶縁膜形成用前駆体溶液に対し、１５０〜３００℃の温度で紫外光（ＵＶ光）照射とオゾン（Ｏ３）酸化をしながら加熱乾燥させる熱処理を施すことでも特性の優れたゲート絶縁膜３を形成することができる。
例えば、オートクレーブ処理した絶縁膜形成用前駆体溶液は長波長紫外線の吸収特性が向上するため、３００℃以下の低温プロセスにおいて、紫外線およびオゾンによる光分解プロセスにより優れた絶縁性を有するゲート絶縁膜３を得ることができる。
このため、このゲート絶縁膜３を用いて薄膜トランジスタを製造するならば、１５０〜３００℃の低温加熱処理であってもＯＦＦ電流が低く、ゲートのリーク電流が少なく、トランジスタ特性に優れた薄膜トランジスタＴを得ることができる。
また、低温プロセスで薄膜トランジスタＴのゲート絶縁膜３を形成できるので、加熱に弱い樹脂を基板とするフレキシブル基板に半導体を形成する場合、有機薄膜半導体などにも有効に適用できる。
【００２１】
前述のように絶縁膜形成用前駆体溶液を塗布して熱処理する工程は、従来のゲート絶縁膜形成のためのＣＶＤや気相蒸着法などの真空プロセスを不要とするため、プロセスの簡略化を図ることができる。また、印刷法により薄膜トランジスタを形成する工程に対応することができ、半導体デバイスの印刷作製プロセスに寄与する。
【００２２】
ところで、図１（Ａ）に示す薄膜トランジスタＴはボトムゲート型トランジスタと称される構造の一例であり、薄膜トランジスタとして図１（Ｂ）に示すトップゲート型の薄膜トランジスタ（トランジスタデバイス）Ｔ２も知られている。
この薄膜トランジスタＴ２は、基板１１上にソース電極１５とドレイン電極１６が形成され、それらを覆うように半導体層１４が形成され、半導体層１４の上にゲート絶縁膜１３を介しゲート電極１２が形成されている。
この構造の薄膜トランジスタＴ２のゲート絶縁膜１３についても先の実施形態のゲート絶縁膜３を構成した場合と同様に絶縁膜形成用前駆体溶液を用いてゲート絶縁膜１３を形成することができる。
【００２３】
本実施形態の絶縁膜形成用前駆体溶液による絶縁膜は、ボトムゲート型の薄膜トランジスタＴとトップゲート型の薄膜トランジスタＴ２のいずれのトランジスタデバイスについても適用できるのは勿論である。
また、薄膜トランジスタは図１（Ａ）、（Ｂ）に示した構造の他にも多数の種類があるが、いずれにおいてもゲート絶縁膜を介しソース電極及びドレイン電極とゲート電極が対峙した構造であるので、本実施形態の絶縁膜形成用前駆体溶液を用いていずれの構造の薄膜トランジスタにおいてもゲート絶縁膜を形成できるのは勿論である。
【実施例】
【００２４】
以下に本発明の実施例について説明し、本発明の効果を検証する。
ＬＺ３７溶液（ＬａＺｒＯ：Ｌａ／Ｚｒ＝３／７）の調製：
０．０００６ｍｏｌの酢酸ランタン（関東化学（株）製）と０．００１４ｍｏｌのブトキシジルコニウム（ゲレスト（Ｇｅｌｅｓｔ）社製）をプロピオン酸液に加えて１０ｇのＬＺ３７溶液を調製し、１１０℃のホットプレート上に３０分攪拌後、静置した。
ＬＺ３７溶液のオートクレーブ処理：
上記１０ｇのＬＺ３７溶液をポリ４フッ化エチレン製の容器中に入れ、１８０℃・２時間の条件でオートクレーブ処理を行った。室温まで冷却後、０．２μｍのフィルターを用いて溶液を濾過した。
オートクレーブ処理後、沈殿物が観察されず、薄黄色状態の絶縁膜形成用前駆体溶液となった。
【００２５】
前述の絶縁膜形成用前駆体溶液について吸光度の波長依存性を測定した結果を図２に示す。図２に示す紫外線・可視光吸収スペクトルの測定結果によると溶液の紫外線吸収では処理前溶液の２５２ｎｍから３４７ｎｍへ大きなシフトが検出された。
また、オートクレーブ処理において、１６０℃・２時間、１８０℃・５時間、１８０℃・１２時間の各条件にて処理した場合に得られた個々の絶縁膜形成用前駆体溶液について吸光度の波長依存性を測定した結果を図２に併せて示す。
【００２６】
図２に示すようにいずれの条件においても溶液の紫外線吸収では処理前溶液から処理後の溶液へ大きなシフトが検出された。
このことから、オートクレーブ処理前の溶液が短波長領域の紫外線しか吸収しないのに対し、オートクレーブ処理後の絶縁膜形成用前駆体溶液は、長波長領域の紫外線を吸収するようになることがわかる。
【００２７】
図３は、ＬＺ５５溶液（ＬａＺｒＯ：Ｌａ／Ｚｒ＝５／５）とＬＺ７３（ＬａＺｒＯ：Ｌａ／Ｚｒ＝７／３）溶液について、前記と同様の手順で調製し、それぞれの溶液について１８０℃・５時間の条件でオートクレーブ処理を施して絶縁膜形成用前駆体溶液を得、各溶液について吸光度の波長依存性を測定した結果を示す。
いずれの濃度の絶縁膜形成用前駆体溶液であっても、溶液の紫外線吸収では処理前溶液から処理後の溶液へ大きなシフトが検出された。
図２、図３に示す各溶液においてオートクレーブ処理後の紫外線吸収の長波長シフト幅は異なっているが、ＬＺ７３溶液が最小値であり、２８０ｎｍより長波長の紫外線吸収が現れている。このことは、オートクレーブ処理後の前駆体溶液の紫外線吸収端波長が２８０ｎｍ以上であり、組成に応じて、２８０〜３８０ｎｍの範囲であることを示している。
【００２８】
図４はＬＺ３７溶液について、オートクレーブ処理前後の質量分析結果（フーリエ変換イオンサイクロトロン共鳴質量分析計「ＦＴ-ＩＣＲ ＭＲ」による分析結果）を示す。オートクレーブ処理については、１８０℃・２時間処理と、１８０℃・５時間処理の結果について併記した。
図５はＬＺ５５溶液に対するオートクレーブ処理前後の質量分析結果を示し、図６はＬＺ７３溶液に対するオートクレーブ処理前後の質量分析結果を示す。
【００２９】
図４〜図６に示す質量分析の結果、オートクレーブ処理後の溶液においてオートクレーブ処理前の溶液に対し分子質量が明らかに上昇したことがわかる。
一例として、平均分子量ピーク５０７．０７、７９１．０３、８６５．０７、１１４９．０２の値が上昇し、横軸に示す平均分子量の多い領域にオートクレーブ処理後により多くのピークが出現している。これは、溶液中の金属錯体分子同士が反応することで平均分子量の多いクラスター構造体の形成が促進されたものと推定できる。
【００３０】
質量分析の結果において、Ａｃ：ＣＨ３ＣＯＯ−、ＰｒＡ：ＣＨ３ＣＨ２ＣＯＯ−、Ｂｕｔｏ：ＣＨ３（ＣＨ２）３Ｏ−、ＰｒＡ／Ｂｕｔｏ：ＰｒＡあるいはＢｕｔｏと表記すると各ピークは以下の組成であると推定できる。
質量分析結果のピーク５０７．０７は、Ｌａ０〜１Ｚｒ２〜１（Ａｃ）０〜２（ＰｒＡ／Ｂｕｔｏ）４〜１Ｏ２〜０（ＯＨ）０〜４（Ｈ２Ｏ）０〜３   が可能な組成となる。
質量分析結果のピーク７９１．０３は、Ｌａ２〜３Ｚｒ（Ａｃ）１〜６（ＰｒＡ／Ｂｕｔｏ）３〜０Ｏ０〜４（ＯＨ）０〜４（Ｈ２Ｏ）０〜２  が可能な組成となる。
質量分析結果のピーク８６５．０７は、Ｌａ１〜３Ｚｒ２〜１（Ａｃ）０〜６（ＰｒＡ／Ｂｕｔｏ）７〜１Ｏ０〜４（ＯＨ）０〜４（Ｈ２Ｏ）３〜０  が可能な組成となる。
質量分析結果のピーク１１４９．０２は、Ｌａ０〜３Ｚｒ３〜１（Ａｃ）２〜６（ＰｒＡ／Ｂｕｔｏ）８〜３Ｏ０〜２（ＯＨ）０〜４（Ｈ２Ｏ）３〜０  が可能な組成となる。
【００３１】
図７（Ａ）はＬＺ３７溶液について、オートクレーブ処理前後におけるＴＧ−ＤＴＡの測定による熱分析結果を示し、図８（Ａ）はＬＺ５５溶液について、オートクレーブ処理前後での熱分析結果を示す。
いずれの溶液についても、オートクレーブ処理後では前駆体構造の単一化及び熱分解の高温化を示した。溶液の質量分析によると処理後溶液の分子質量が明らかに上昇した。
また、図７（Ａ）、図８（Ａ）に示す結果から明らかなように、オートクレーブ処理を施すことで室温〜３００℃までの温度域において計測される有機成分の含有量が減少していることが分かる。このことから、Ｌａ錯体とＺｒ錯体を含む溶液にオートクレーブ処理を施すことで、室温〜３００℃領域で熱分析により計測される有機成分含有量が５０％を超えていた状態から５０％以下に遷移していることがわかる。
【００３２】
図７（Ｂ）はＬＺ３７溶液について、オートクレーブ処理していない溶液とオートクレーブ処理後の溶液の熱分解挙動の変化を対比して示すグラフである。オートクレーブ処理は１６０℃で２時間処理した溶液と、１８０℃で２時間処理した溶液と１８０℃で５時間処理した溶液についてそれぞれ図７（Ｂ）に示す。
図７（Ｂ）に示す結果から明らかなように、オートクレーブ処理していない溶液は３つのピークを示すので、熱分解温度の異なる複数の分子構造体が溶液中に存在すると想定できるのに対し、オートクレーブ処理後の溶液はいずれも１つのピークのみ現れている。このことから、オートクレーブ処理後の溶液は分子構造体の単一化と構造の安定化が推進されていると想定できる。
図８（Ｂ）はＬＺ５５溶液について、オートクレーブ処理していない溶液とオートクレーブ処理後の溶液の熱分解挙動の変化を対比して示すグラフである。オートクレーブ処理は１８０℃で５時間処理した溶液について図８（Ｂ）に示す。
図８（Ｂ）に示す結果からも分るように、オートクレーブ処理していないＬＺ５５溶液には４つのピークが現れ、熱分解温度が異なった複数の分子構造体が溶液中に存在することが示唆された。一方、オートクレーブ処理後の溶液には、高温側へ大幅にシフトした１つの強い熱分解ピークと極弱いショルダーピークが現れている。このことからもオートクレーブ処理後のＬＺ５５溶液は分子構造体の単一化と構造の安定化が推進されていると推測できる。
【００３３】
図９はＬＺ３７溶液とＬＺ５５溶液に対しオートクレーブ処理して得られた絶縁膜形成用前駆体溶液と、Ｌａ化合物溶液及びＺｒ化合物溶液について高エネルギーＸ線回折測定（ＨＥＸＲＤ）による構造解析を行い、二体相関関数を求めた結果を示すグラフである。
図９の各グラフにおける縦軸Ｔ（ｒ）は構造体実空間の全相関関数を示し、横軸ｒ（Å）は周期の長さを示す。
図９においてＬａ-Ｏの構造秩序性とＺｒ-Ｏの構造秩序性とＺｒ-Ｚｒの構造秩序性がわかるが、Ｌａ-Ｏの構造秩序性とＺｒ-Ｏの構造秩序性が明らかに向上していると推定できる。
【００３４】
図１０はＬＺ３７溶液とＬＺ５５溶液にオートクレーブ処理して得られた絶縁膜形成用前駆体溶液について各溶液から得られた絶縁膜の構造解析を（高エネルギーＸ線回折測定（ＨＥＸＲＤ））を用いて行い、二体相関関数を求めた結果を示すグラフである。
図１０の矢印部分に示すように絶縁膜の構造は明らかに変わっており、オートクレーブ処理後の溶液を熱処理して絶縁膜を形成することで、絶縁膜の構造も変化していることがわかる。
【００３５】
図１１は、ＬＺ３７溶液と該溶液をオートクレーブ処理（１８０℃・５時間）した後の絶縁膜形成用前駆体溶液に対しそれぞれ５００℃に１時間加熱する条件で熱処理して得られた絶縁膜について高エネルギーＸ線回折測定結果の解析による構造因子を示すグラフである。図１１において縦軸のＳ（Ｑ）は全構造因子を示し、横軸のＱ（Å-１）はＸ線散乱スペクトルを示す。
図１１においてピークが大きいほど結晶度が高いことを示しており、オートクレーブ処理後溶液中のクラスターはＬａ−ＯとＺｒ−Ｏに関わる微細構造の秩序性が著しく向上したことが示唆されている。ＬＺ３７溶液は、Ｌａの含有量が少ないため、オートクレーブ処理後に全てのＬａイオンがＺｒＯ２結晶格子に入ることで安定なＺｒＯ２立方晶ドメインが生じ、余計な構造がほぼ完全に消失していると推定できる。
図１１に示すデータを解析すると以下の表１のように対比することができる。
【００３６】
【表１】
0006647586.tif 000002
【００３７】
表１に示すように、ＬＺ３７−５００の絶縁膜試料において、６．９６６、５．９０５、２．２０８、２．０５２、１．６９４のピークはＬＺ３７−ＡＣ１８０−５ｈ−５００の絶縁膜試料では消失している。ＸＲＤの各ピークの位置において消失したピークを除いてＺｒ０．８Ｙ０．２Ｏ１．９立方晶の参照データと対比するとほぼ一致している。
以上のことからオートクレーブ処理した溶液から得た絶縁膜（高温焼成体）はＺｒ０．８Ｙ０．２Ｏ１．９立方晶に類似する構造を有することが示唆される。
【００３８】
図１２はＬＺ５５溶液と該溶液をオートクレーブ処理（１８０℃・５時間）した後の絶縁膜形成用前駆体溶液に対しそれぞれ５００℃に１時間加熱する条件で熱処理して得られた絶縁膜について高エネルギーＸ線回折測定結果の解析による構造因子を示すグラフである。
図１２から、ＬＺ５５溶液では過剰な量のＬａが存在していたため、オートクレーブ処理後にＺｒＯ２立方晶の形成が促進されることに伴い、余計な構造が若干残留したと推定できる。  
【００３９】
次に、オートクレーブ処理後のＬＺ３７溶液を白金膜付きシリコンウェーハー上にスピンコート（２０００ｒｐｍ）で５層製膜し、４００℃・酸素雰囲気中にて１０分間焼成して絶縁膜を得た。また、オートクレーブ処理後のＬＺ５５溶液を白金膜付きシリコンウェーハー上にスピンコート（２０００ｒｐｍ）で５層製膜し、６００℃・酸素雰囲気中にて１０分間焼成して絶縁膜を得た。
また、比較のために、オートクレーブ処理なしのＬＺ３７溶液とＬＺ５５溶液を白金膜付きシリコンウェーハー上にスピンコート（２０００ｒｐｍ）で５層製膜し、４００℃・酸素雰囲気中にて１０分間焼成して絶縁膜を得た。また、オートクレーブ処理なしのＬＺ５５溶液を白金膜付きシリコンウェーハー上にスピンコート（２０００ｒｐｍ）で５層製膜し、６００℃・酸素雰囲気中にて１０分間焼成して絶縁膜を得た。
【００４０】
図１３にオートクレーブ処理済み（１６０℃・２時間あるいは１８０℃・２時間）のＬＺ３７溶液を用いた絶縁膜の薄膜リーク電流を測定した結果を示し、図１４にオートクレーブ処理済み（１８０℃・５時間）のＬＺ５５溶液を用いた絶縁膜の薄膜リーク電流を測定した結果を示す。また、図１３と図１４にオートクレーブ処理なしのＬＺ３７溶液あるいはＬＺ５５溶液から得られた従来法による絶縁膜の薄膜リーク電流測定結果も併せて示す。用いたゲート電極は、Ｐｔからなる直径０．３ｍｍ、膜厚１２０ｎｍの電極を使用した。
【００４１】
図１３と図１４に示す結果から、ＬＺ３７とＬＺ５５のいずれの溶液であってもオートクレーブ処理済みの絶縁膜形成用前駆体溶液から得られた絶縁膜の方が従来法による絶縁膜よりも３桁程度リーク電流を低減することができた。
即ち、ＬａＺｒＯ酸化物溶液をオートクレーブ処理して得た絶縁膜形成用前駆体溶液を熱処理して得た絶縁膜であるならば、ＬａＺｒＯ酸化物溶液を単に熱処理して得た従来の絶縁膜に対しリーク電流を大幅に低減することができた。
【００４２】
図１５はＬＺ３７溶液にオートクレーブ処理（１８０℃・５時間）を施した絶縁膜形成用前駆体溶液から作製した膜厚１２５ｎｍのゲート絶縁膜とＩｎＯ（燃焼法による成膜温度２５０℃）からなる膜厚２０ｎｍの半導体層を備えた、図１（Ａ）に示すボトムゲート構造の薄膜トランジスタをＳｉ基板上に作製し、トランジスタ特性を測定した結果を示す。
図１５に示す特性の薄膜トランジスタは、移動度：８６ｃｍ２／Ｖｓ、Ｏｎ／ｏｆｆ電流比（ドレイン比）：５．７Ｅ-６、Ｖｔｈ：１．７７Ｖ、ＳＳ-ｆａｃｔｏｒ：０．３８Ｖ／ｄｅｃ、Ｏｆｆ電流１．６４Ｅ-１０、Ｉｇ（リーク電流）：３．２×１０-１０Ａ（Ｖｇ＝１０Ｖ）の優秀な値を示した。
これらに対し従来法による絶縁膜のリーク電流はＶｇ＝１０Ｖの場合に１０-７レベルであり、本実施例の試料の方が２〜３桁良好となる。また、移動度：８６ｃｍ２／Ｖｓも良好な値であり、実施例の薄膜トランジスタは優れた特性を有する。
【００４３】
図１６はオートクレーブ処理済み（１８０℃・５時間）のＬＺ５５溶液を用いて６００℃で高温焼成し、半導体層としてＩｎ２ＺｎＯ層を形成し、半導体層形成後処理として４００℃熱処理した薄膜トランジスタ試料について、ＩＶ特性を測定した結果を示す。
この薄膜トランジスタのＶｄ＝４Ｖ、εｒ＝２５、Ｗ／Ｌ＝６０／２０μｍであり、移動度５８８．５ｃｍ２／Ｖｓ、Ｉｇ（リーク電流）＝８．２×１０-１０（４Ｖ）を示し、優れた薄膜トランジスタであることを確認できた。
【００４４】
図１７は、ＬＺ３７溶液あるいはＬＺ５５溶液を用い、オートクレーブ処理後の絶縁膜形成用前駆体溶液を用いてなる絶縁膜とオートクレーブ処理していないＬＺ３７溶液あるいはＬＺ５５溶液を用いてなる絶縁膜（いずれも膜厚約１４０ｎｍ）について、比誘電率の周波数依存性を測定した結果を示す。絶縁膜形成用前駆体溶液の焼成温度は４００℃に設定し、従来法による絶縁膜の熱処理温度は６００℃に設定している。
図１７に示す結果から、オートクレーブ処理した後の絶縁膜形成用前駆体溶液を用いて製造した絶縁膜の方が、広い周波数領域で安定した比誘電率を示している。これに対し、従来法による絶縁膜においては、低周波数帯域において比誘電率が大きく変動している。
このことから、オートクレーブ処理した絶縁膜形成用前駆体溶液から得られた絶縁膜の比誘電率について、従来の絶縁膜に対し周波数依存性を改善できることがわかる。
【００４５】
図１８はＬａＺｒＯ酸化物溶液に代えて、Ｌａ５Ｚｒ３Ｈｆ２Ｏの組成式で示されるＬａＺｒＨｆＯ酸化物溶液を用いてオートクレーブ処理（１８０℃・５時間）を施し、絶縁膜形成用前駆体溶液を作製した場合、得られた絶縁膜形成用前駆体溶液の紫外線吸収スペクトルを測定した結果を示す。
図１８に示すように、ＬａＺｒＨｆＯ酸化物溶液においてＬａＺｒＯ酸化物溶液の場合と同様な波長シフトが認められた。
このことから、ＬａとＺｒとＨｆの錯体を含む溶液において、オートクレーブ処理前の溶液が短波長領域の紫外線しか吸収しないのに対し、オートクレーブ処理後の絶縁膜形成用前駆体溶液は、長波長領域の紫外線を吸収するようになることがわかる。
このことから、ＬａとＺｒとＨｆの錯体を含む溶液においてＬａとＺｒの錯体を含む溶液と同等の紫外光照射による低温作製の効果を得ることができると想定できる。
【００４６】
図１９はオートクレーブ処理済み（１８０℃・５時間）のＬａＺｒＨｆＯ酸化物溶液を用いた絶縁膜の薄膜リーク電流を測定した結果を示す。薄膜リーク電流の測定方法は図１３、図１４に示す実施例の場合と同等である。
図１９に示す結果から、ＬａＺｒＨｆＯ酸化物溶液であってもオートクレーブ処理済みの絶縁膜形成用前駆体溶液から得られた絶縁膜の方が従来法による絶縁膜よりも２〜３桁程度リーク電流を低減することができた。
【００４７】
以下の表２に、これまで用いたＬＺ３７溶液とＬＺ５５溶液とＬＺ７３溶液について、オートクレーブ処理の条件と熱処理の温度条件における密度の変化を示す。密度（ｇ／ｃｍ２）はＸ線反射率法（ＸＲＲ）によって測定した結果である。
【００４８】
【表２】
0006647586.tif 000003
【００４９】
表２に示す結果からＬＺ３７溶液、ＬＺ５５溶液、ＬＺ７３溶液をそれぞれ原液のまま塗布してから４００〜６００℃に加熱して得られた絶縁膜の密度よりも、１８０℃で２時間あるいは５時間、オートクレーブ処理した後の溶液から得られた絶縁膜の密度が明らかに向上していることがわかる。このことから、得られる絶縁膜の密度をオートクレーブ処理により向上できることがわかる。
【００５０】
図２０はＬＺ５５溶液にオートクレーブ処理を施した絶縁膜形成用前駆体溶液について、熱処理する場合にオゾン雰囲気において紫外線照射を行い、熱処理温度を低く設定して絶縁膜を得るとともに、その絶縁膜を備えた薄膜トランジスタを作製し、該薄膜トランジスタのＩ-Ｖ特性を測定した結果を示す。
熱処理温度は２５０℃に設定し、中心波長２５３．７ｎｍの紫外光を用いてオゾン（濃度５０．０ＰＰＭ）雰囲気において基板加熱することにより熱処理を施した。
図２０に示す結果から、２５０℃という低温で熱処理することにより、良好な絶縁特性を示し、薄膜トランジスタに適用可能な絶縁層を得ることができ、この絶縁膜を用いて良好なＩ-Ｖ特性を示す薄膜トランジスタを２５０℃という低温で形成できることがわかる。
【００５１】
前記の各例において、ＬＺ３７溶液をオートクレーブ処理（１８０℃、５時間）後に４００℃で焼成した絶縁膜の組成は、Ｌａ０．４０Ｚｒ３．２６Ｃ０．２４Ｈ０．６であり、ＬＺ３７溶液をオートクレーブ処理することなく４００℃で焼成して得られた絶縁膜の組成は、Ｌａ０．３９Ｚｒ２．７１Ｃ０．２９Ｈ０．５１であった。
ＬＺ５５溶液をオートクレーブ処理（１８０℃、５時間）後に６００℃で焼成した絶縁膜の組成は、Ｌａ０．８７Ｚｒ４．０５Ｃ０．１６Ｈ０．２３であった。
ＬＺ３７溶液をオートクレーブ処理（１８０℃、５時間）後に２００℃でＵＶ光を焼成した絶縁膜の組成は、Ｌａ０．３８Ｚｒ４．１８Ｃ０．５８Ｈ０．６であった。
【００５２】
図２１はＬＺ３７溶液とこの溶液をオートクレーブ処理した絶縁膜形成用前駆体溶液を用いて形成した絶縁膜の表面形態をＡＦＭ観察した結果を示す。
ＬＺ３７−ＡＣ１８０−５ｈは、ＬＺ３７溶液を１８０℃で５時間、オートクレーブ処理した溶液を用いて製造した絶縁膜を示す。ＵＶ１５０はオゾン雰囲気において１５０℃でＵＶ照射した絶縁膜を示し、ＵＶ２００はオゾン雰囲気において２００℃でＵＶ照射した絶縁膜を示す。
図２１に示すＡＦＭの表面観察像によると、絶縁膜の表面にナノサイズの高密度粒子が均一に分布している状態を確認できた。このことから、低温でＵＶ照射して得た絶縁膜であっても、緻密で密度の高い絶縁膜が得られていると推定できる。
【００５３】
図２２（Ａ）はＬＺ３７溶液あるいはＬＺ５５溶液を用い、オゾン雰囲気でＵＶ照射とともに低温加熱あるいは高温加熱により作製した絶縁膜の密度と高温加熱のみによって熱処理した絶縁膜の密度を対比して示す。
図２２（Ｂ）は、Ｚ３７溶液あるいはＬＺ５５溶液を用い、オートクレーブ処理後、オゾン雰囲気でＵＶ照射とともに低温加熱あるいは高温加熱により作製した絶縁膜の密度と高温加熱のみによって熱処理した絶縁膜の密度を対比して示す。各図において、ＵＶ２００は、２００℃に基板加熱しながら紫外線照射をオゾン雰囲気中で行った絶縁膜試料であり、ＵＶ２５０−５００は、２５０℃で基板加熱しながら紫外線照射処理を行い、大気中５００℃で焼成して得られた絶縁膜試料の結果である。
図２２（Ａ）、（Ｂ）に示す密度の対比から明らかなように、ＬＺ３７溶液あるいはＬＺ５５溶液にオートクレーブ処理を行うことにより、いずれの場合であっても密度を向上できることがわかる。また、低温でＵＶ照射することにより、密度が向上しているので、リーク電流を低減できる緻密な絶縁膜を低温で作製できることがわかる。
【００５４】
図２３はＬＺ３７溶液、ＬＺ５５溶液、あるいは、ＬＺ７３溶液を用い、オートクレーブ処理して得た絶縁膜形成用前駆体溶液から作製した絶縁膜について、膜厚を測定した結果を示す。
図２３に示す膜厚の対比から、ＵＶ照射を行うことなく低温（２５０℃）で熱処理すると高温（５００℃）で熱処理した絶縁膜に対し膜厚変動が大きいが、ＵＶ照射とともに低温（１５０℃、２００℃）で熱処理した絶縁膜は高温（５００℃）で熱処理した絶縁膜と殆ど膜厚が変わらないことがわかる。
【００５５】
図２４はＬＺ３７溶液と該ＬＺ３７溶液にオートクレーブ処理（１８０℃・５時間）を施した絶縁膜形成用前駆体溶液について、２５０℃オゾン雰囲気において紫外線照射を行って得た絶縁膜と、大気中において２５０℃で熱処理して得た絶縁膜のそれぞれについて各絶縁膜を備えた薄膜トランジスタを作製し、該薄膜トランジスタのＩ-Ｖ特性を測定した結果を示す。ゲート電極に見立てたＰｔ電極の直径は０．３ｍｍ、膜厚は約５０ｎｍとした。
図２４に示す結果から、ＬＺ３７溶液をオートクレーブ処理して２５０℃という低温で熱処理することにより、良好な絶縁特性を示し、薄膜トランジスタに適用可能な絶縁層を得ることができ、この絶縁膜を用いて良好なＩ-Ｖ特性を示す薄膜トランジスタを形成できることがわかる。
【００５６】
図２５はＬＺ５５溶液と該ＬＺ５５溶液にオートクレーブ処理（１８０℃・５時間）を施した絶縁膜形成用前駆体溶液について、２５０℃オゾン雰囲気において紫外線照射を行って得た絶縁膜と、大気中において２５０℃で熱処理して得た絶縁膜のそれぞれについて各絶縁膜のＩ-Ｖ特性を測定した結果を示す。ゲート電極に見立てたＰｔ電極の直径は０．３ｍｍ、膜厚は約５０ｎｍとした。
図２５に示す結果から、ＬＺ５５溶液をオートクレーブ処理して２５０℃という低温で熱処理することにより、良好な絶縁特性を示し、薄膜トランジスタに適用可能な絶縁層を得ることができ、この絶縁膜を用いて良好なＩ-Ｖ特性を示す薄膜トランジスタを形成できることがわかる。
【００５７】
図２６はオートクレーブ処理済み（１８０℃・５時間）のＬＺ３７溶液、ＬＺ５５溶液、ＬＺ７３溶液を用いてオゾン雰囲気においてＵＶ光を照射しながら２００℃で熱処理して得た絶縁膜のＩ-Ｖ特性を示す。ゲート電極に見立てたＰｔ電極は、直径０．５ｍｍ、膜厚約１５０ｎｍである。
図２６に示す結果から、ＬＺ３７とＬＺ５５とＬＺ７３のいずれの溶液であってもオートクレーブ処理済みの絶縁膜形成用前駆体溶液から２００℃の低温で良好な絶縁膜を得ることができ、この絶縁膜を用いて良好なＩ-Ｖ特性を示す薄膜トランジスタを形成できると推定できる。
【００５８】
図２７はＬＺ３７溶液を用い、オートクレーブ処理（１８０℃・５時間）した後、Ｐｔのゲート電極を形成した基板上にスピンコート法により塗膜を形成し、この塗膜に紫外線を照射しつつ２５０℃で熱処理することで絶縁膜を形成し、その後、ＩｎＯからなる半導体層（半導体層形成後の熱処理は３５０℃）とＰｔからなるソース電極及びドレイン電極を形成してなる薄膜トランジスタのＩ-Ｖ特性を測定した結果を示す。
図２７に示すように絶縁膜形成用前駆体溶液を熱処理して得た絶縁膜を備えた優れた特性の薄膜トランジスタを製造できることがわかった。
【００５９】
図２８はＬＺ３７溶液を用い、オートクレーブ処理（１８０℃・５時間）した後、Ｃｕのゲート電極を形成した基板上にスピンコート法により塗膜を形成し、この塗膜に紫外線を照射しつつ２５０℃で熱処理することで絶縁膜を形成し、その後、ＩｎＯからなる半導体層（半導体層形成後の熱処理は３５０℃）とＰｔからなるソース電極及びドレイン電極を形成してなる薄膜トランジスタのＩ-Ｖ特性を測定した結果を示す。
図２８に示すように優れた特性の薄膜トランジスタを製造できることがわかった。この結果から、Ｃｕのゲート電極を備えた薄膜トランジスタを製造できることがわかった。
【００６０】
図２９はＬｎ系元素であるＴｍとＺｒで構成した酸化物溶液の紫外線吸収変化を示すグラフである。
図２９に示すようにＴｍＺｒＯで示す溶液に対し、ＴｍＺｒＯで示す溶液に１８０℃、５時間のオートクレーブ処理を施して得た前駆体溶液の方が、紫外線の吸収率が向上している。このことから、Ｌｎ系元素であるＴｍとＺｒで構成した酸化物溶液においても、先のＬＺ溶液と同様な紫外線吸収変化が得られることがわかった。
このため、本願のオートクレーブ処理は、ＬａＺｒＯ系の溶液に限らず、ＬｎＺｒＯ系の溶液一般に適用できると思われる。
ＬｎＺｒＯ系の溶液とは、Ｓｃ、Ｙ、Ｌａ、Ｃｅ、Ｐｒ、Ｎｄ、Ｐｍ、Ｓｍ、Ｅｕ、Ｇｄ、Ｔｂ、Ｄｙ、Ｈｏ、Ｅｒ、Ｔｍ、Ｙｂ、Ｌｕのいずれかから選択される希土類元素とＺｒの酸化物溶液を意味し、希土類元素は置換可能性が高い元素であるので、本発明をＬａＺｒＯ系の溶液に限らず、ＬｎＺｒＯ系の溶液一般に適用できると考えられる。
【００６１】
図３０はＬＺ３７溶液について、オートクレーブ処理を行わずに高温焼成して得た膜（５００℃、１時間加熱）とオゾン雰囲気において紫外線を照射して２５０℃熱処理により作製して得た膜のＸ線光電子分光スペクトル（ＸＰＳ）を示す。
図３１は、ＬＺ３７溶液について、オートクレーブ処理（１８０℃、５時間）を行った後に高温焼成して得た膜（５００℃、１時間加熱）とオゾン雰囲気において紫外線を照射して２５０℃熱処理により作製して得た膜のＸ線光電子分光スペクトル（ＸＰＳ）を示す。
【００６２】
図３０と図３１の比較から、オートクレーブ処理前後の溶液を用いることで成膜後、高温焼成する場合には薄膜構造上に大きな差が示されてないが、低温焼成（ＵＶ／Ｏ３処理）の場合には、薄膜の構造を反映するＸＰＳ（Ｘ線光電子分光スペクトル）のＺｒ３ｄとＯ１ｓからみると、オートクレーブ処理前後の溶液を用いた薄膜中にＺｒとＯの結合状態が異なることが分った。
オートクレーブ処理後の溶液は、膜中のＺｒとＯがより低エネルギー方向にシフトしたことが分った。これは、前駆体溶液中に有機組成の光分解が促進されたことでＺｒ−Ｏの結合が十分に進んだことによるものであると考えられる。
【００６３】
以上説明した各実施例の結果から以下のことがわかった。
ＬＺ３７〜ＬＺ７３溶液をオートクレーブ処理することで絶縁膜形成用前駆体溶液を得ることができ、その絶縁膜形成用前駆体溶液の紫外線吸収スペクトルは長波長側へシフトすることを確認できた。
ＬＺ３７〜ＬＺ７３溶液をオートクレーブ処理することで絶縁膜形成用前駆体溶液を得ることができ、その絶縁膜形成用前駆体溶液を熱処理して得た絶縁膜の密度を高くすることができた。
ＬＺ３７〜ＬＺ７３溶液をオートクレーブ処理することで絶縁膜形成用前駆体溶液を得ることができ、該絶縁膜形成用前駆体溶液を熱処理して得た絶縁膜について、誘電率の周波数依存性を著しく改善できた。
ＬＺ３７〜ＬＺ７３溶液をオートクレーブ処理することで絶縁膜形成用前駆体溶液を得ることができ、該絶縁膜形成用前駆体溶液を高温熱処理して得た絶縁膜について、有機成分残留量を低減することができた。
【００６４】
高エネルギーＸ線回折測定結果の解析によりＬＺ３７〜ＬＺ７３溶液のオートクレーブ処理後の溶液にクラスター構造秩序性の向上が見られ、５００℃で焼成した絶縁膜に顕著な秩序性の変化を生じたことがわかった。
ＬＺ３７〜ＬＺ７３溶液をオートクレーブ処理することで絶縁膜形成用前駆体溶液を得ることができ、この絶縁膜形成用前駆体溶液を用いて作製した絶縁膜を用いて薄膜トランジスタを製造することによりリーク電流を２桁以上低減することができた。
【００６５】
ＬＺ３７〜ＬＺ７３溶液をオートクレーブ処理することで絶縁膜形成用前駆体溶液を得ることができ、この絶縁膜形成用前駆体溶液を用いて作製した絶縁膜を用いて薄膜トランジスタを製造することによりゲート電流を１桁以上低減できた。
ＬＺ３７〜ＬＺ７３溶液をオートクレーブ処理することで絶縁膜形成用前駆体溶液を得ることができ、この絶縁膜形成用前駆体溶液を熱処理して絶縁膜を作製する場合、溶液の紫外線吸光特性を利用することで薄膜トランジスタの低温作製に成功し、Ｃｕ膜をゲート電極の構成材料とした薄膜トランジスタを実現できた。
【符号の説明】
【００６６】
Ｔ…薄膜トランジスタ（トランジスタデバイス）、１…基板、２…ゲート電極、３…ゲート絶縁膜、４…半導体層、５…ソース電極、６…ドレイン電極。
【図１】
0006647586.tif 000004
【図２】
0006647586.tif 000005
【図３】
0006647586.tif 000006
【図４】
0006647586.tif 000007
【図５】
0006647586.tif 000008
【図６】
0006647586.tif 000009
【図７】
0006647586.tif 000010
【図８】
0006647586.tif 000011
【図９】
0006647586.tif 000012
【図１０】
0006647586.tif 000013
【図１１】
0006647586.tif 000014
【図１２】
0006647586.tif 000015
【図１３】
0006647586.tif 000016
【図１４】
0006647586.tif 000017
【図１５】
0006647586.tif 000018
【図１６】
0006647586.tif 000019
【図１７】
0006647586.tif 000020
【図１８】
0006647586.tif 000021
【図１９】
0006647586.tif 000022
【図２０】
0006647586.tif 000023
【図２１】
0006647586.tif 000024
【図２２】
0006647586.tif 000025
【図２３】
0006647586.tif 000026
【図２４】
0006647586.tif 000027
【図２５】
0006647586.tif 000028
【図２６】
0006647586.tif 000029
【図２７】
0006647586.tif 000030
【図２８】
0006647586.tif 000031
【図２９】
0006647586.tif 000032
【図３０】
0006647586.tif 000033
【図３１】
0006647586.tif 000034